(57)【要約】【課題】高い透明性を示し、かつ、高温においても優れた機械的特性が維持される光学フィルムを提供する。【解決手段】波長５５０ｎｍにおける光透過率が望ましくは９０％以上であり、４−メチル−１−ペンテン（共）重合体を含有する表面層Ａ、耐熱性樹脂を含有する層Ｂを、少なくとも一層ずつ有し、耐熱性樹脂のガラス転移温度が１２０℃以上である光学フィルム。【選択図】  なし【特許請求の範囲】
【請求項１】
４−メチル−１−ペンテン（共）重合体を含有する表面層Ａ、耐熱性樹脂を含有する層Ｂを、少なくとも一層ずつ有し、前記耐熱性樹脂のガラス転移温度が１２０℃以上である光学フィルム。
【請求項２】
請求項１に記載の光学フィルムにおいて、
１２０℃での引張弾性率が１０００ＭＰａ以上である、光学フィルム。
【請求項３】
請求項１または２に記載の光学フィルムにおいて、
波長５５０ｎｍにおける光透過率が９０％以上である、光学フィルム。
【請求項４】
請求項１から３のいずれか１項に記載の光学フィルムにおいて、
前記表面層Ａと、前記層Ｂとが、接着性樹脂を含有する中間接着層Ｃを介して積層されている、光学フィルム。
【請求項５】
請求項１から４のいずれか１項に記載の光学フィルムにおいて、
共押出し法により作製された、光学フィルム。
【発明の詳細な説明】
【技術分野】
【０００１】
本発明は、透明性、耐熱性、および機械的特性に優れた光学フィルムに関するものであり、偏光板保護フィルム、光学検査用保護フィルム等として好ましく使用されるものである。
【背景技術】
【０００２】
偏光板保護フィルム等の光学フィルムは、表示素子等の分野で広く用いられている。この中で、ポリ４−メチル−１−ペンテン樹脂を用いた光学フィルムは、光弾性係数が小さい等の特徴が有り、好ましく用いられている（例えば、特許文献１参照。）
【０００３】
また、特許文献２には４−メチル−１−ペンテン層と、耐熱性樹脂層とを有する多層フィルムが開示されている。しかしながら、この多層フィルムの光学フィルムとしての使用については検討されていない。
【特許文献１】特開２０００−２７５４３３号公報
【特許文献２】特開２０００−２１８７５２号公報
【発明の開示】
【発明が解決しようとする課題】
【０００４】
ところで、ポリ４−メチル−１−ペンテン樹脂フィルムからなる光学フィルムは、低いガラス転移温度のためガラス転移温度以上での加温時に張力がかかったプロセス、例えば積層工程をロール・トゥ・ロールで行うようなプロセスではフィルムの変形がおこる場合があった。さらに、薄肉のフィルムではフィルム自身の剛性不足のため、例えば積層する相手のフィルムの熱収縮、乾燥収縮等にフィルムが耐えられずにフィルムにしわが発生することがあり、そのしわによりロール・トゥ・ロールでの巻き取り時にフィルム折れなどの不具合発生の懸念がある。これらを解決するために他の樹脂からなるフィルムと予め積層することも可能であるが、積層して得られる積層フィルムは透明性が乏しいものが多く、光学フィルムとしての使用に適さないという欠点があった。
【０００５】
本発明では、前述した問題点を解決するために、高い透明性を示し、他のフィルムと積層した際等にしわの発生が抑制され、かつ、フィルム折れ等の不具合の発生が抑制された、光学フィルムを提供することを目的とする。
【課題を解決するための手段】
【０００６】
本発明は、以下の（１）の構成を有するものである。すなわち、
（１）４−メチル−１−ペンテン（共）重合体を含有する表面層Ａ、耐熱性樹脂を含有する層Ｂを、少なくとも一層ずつ有し、前記耐熱性樹脂のガラス転移温度が１２０℃以上である光学フィルム、
以下、（２）〜（５）は、いずれも本発明の好ましい実施形態の一例である。
（２）（１）に記載の光学フィルムにおいて、１２０℃での引張弾性率が１０００MＰａ以上である、光学フィルム、
（３）（１）または（２）に記載の光学フィルムにおいて、波長５５０ｎｍにおける光透過率が９０％以上である、光学フィルム、
（４）（１）から（３）のいずれかに記載の光学フィルムにおいて、表面層Ａと、層Ｂとが、接着性樹脂を含有する中間接着層Ｃを介して積層されている、光学フィルム、
（５）（１）から（４）のいずれかに記載の光学フィルムにおいて、共押出し法により作製された、光学フィルム、
【発明の効果】
【０００７】
本発明では、表面層に４−メチル−１−ペンテン樹脂、支持体層に耐熱性樹脂を用いることで、高い透明性を示し、他のフィルムと積層した際等にしわの発生が抑制され、かつ、フィルム折れ等の問題発生が効果的に抑制された光学フィルムを提供することができる。
【発明を実施するための最良の形態】
【０００８】
以下、本発明の実施形態について説明する。
本実施形態の光学フィルムは、波長５５０ｎｍにおける光透過率が好ましくは９０％以上であり、４−メチル−１−ペンテン（共）重合体を含有する表面層Ａ、耐熱性樹脂を含有する層Ｂを、少なくとも一層ずつ有し、前記耐熱性樹脂のガラス転移温度が１２０℃以上である光学フィルムである。
【０００９】
（表面層Ａ）
本実施形態における表面層Ａは、４−メチル−１−ペンテン（共）重合体を含有してなるものである。ここで「含有してなる」とは、当該層の全部が４−メチル−１−ペンテン（共）重合体で構成されている場合、当該層の一部が４−メチル−１−ペンテン（共）重合体で構成されている場合、の双方を含む趣旨である。従って、この層は、４−メチル−１−ペンテン（共）重合体以外の成分を含んでいても良いし、含んでいなくても良い。
【００１０】
このような４−メチル−１−ペンテン（共）重合体は、具体的には、４−メチル−１−ペンテンの単独重合体もしくは４−メチル−１−ペンテンとエチレンまたは炭素原子数３〜２０の他のα−オレフィン、例えばプロピレン、１−ブテン、１−ヘキセン、１−オクテン、１−デセン、１−テトラデセン、１−オクタデセン等との共重合体である。本実施形態において好ましく用いられる４−メチル−１−ペンテン（共）重合体は、通常、４−メチル−１−ペンテンに由来する構成単位を８５モル％以上、好ましくは９０モル％以上の量で含有する。４−メチル−１−ペンテン（共）重合体を構成する、４−メチル−１−ペンテン由来以外の構成成分には特に制限は無く、４−メチル−１−ペンテンと共重合可能な各種のモノマーを適宜使用することが出来るが、入手の容易さ、共重合特性等の観点から、エチレンまたは炭素数３〜２０のα−オレフィンを好ましく用いることが出来る。中でも、炭素数６〜２０のα−オレフィンが好ましく、１−デセン、１−ドデセン、１−テトラデセン、１−ヘキサデセン、および１−オクタデセンが特に好ましい。
【００１１】
本実施形態の表面層Ａに用いられる４−メチル−１−ペンテン（共）重合体の、ＡＳＴＭ  Ｄ１２３８に準じ、荷重５ｋｇ、温度２６０℃の条件で測定したメルトフローレート（ＭＦＲ）は、用途に応じ種々決定されるが、通常、１〜５０ｇ／１０分、好ましくは２〜４０ｇ／１０分、さらに好ましくは５〜３０ｇ／１０分の範囲である。４−メチル−１−ペンテン（共）重合体のメルトフローレートが上記のような範囲内にあると、フィルム成形性および得られるフィルムの外観が良好である。また融点は１００〜２４０℃、好ましくは１５０〜２４０℃の範囲にあるのが望ましい。
【００１２】
また、このような４−メチル−１−ペンテン（共）重合体の製造方法に特に制限はなく、従来公知の方法によっても製造することができ、例えば特開昭５９−２０６４１８号公報に記載されているように、触媒の存在下に４−メチル−１−ペンテンと上記のエチレンまたはα−オレフィンとを重合することにより得ることができる。
【００１３】
また、表面層Ａには、４−メチル−１−ペンテン（共）重合体以外の各種の成分を含んでいても良い。４−メチル−１−ペンテン（共）重合体以外の成分は、４−メチル−１−ペンテン（共）重合体以外の各種樹脂または各種ゴムであっても良い。各種樹脂としては、特に透明性に優れた樹脂が好ましく、例えば、環状オレフィン（共）重合体等の各種ポリオレフィン、ポリカーボネート、ポリスチレン、酢酸セルロース樹脂、ポリエステル、アクリル樹脂等を使用することが出来る。各種ゴムとしては、オレフィン系ゴム、スチレン系ゴム、等を使用することが出来る。また、本発明において用いられる表面層Ａには、帯電防止剤、酸化防止剤、耐熱安定剤、耐候安定剤、防錆剤、スリップ剤、核剤、顔料、染料、無機充填剤（シリカなど）などの通常ポリオレフィンに添加して使用される各種配合剤や、それ以外の特殊な配合剤を、本発明の目的を損なわない範囲で添加することが出来る。
【００１４】
このような４−メチル−１−ペンテン（共）重合体を含有する表面層Ａは、透明性、耐熱性に優れ、さらに光学的等方性にも優れる。
【００１５】
（層Ｂ）
本実施形態における層Ｂは、耐熱性樹脂を含有してなるものである。ここで「含有する」とは、当該層の全部が耐熱性樹脂で構成されている場合、当該層の一部が耐熱性樹脂で構成されている場合、の双方を含む趣旨である。従って、この層は、耐熱性樹脂以外の成分を含んでいても良いし、含んでいなくても良い。
【００１６】
このような耐熱性樹脂としては、ガラス転移温度が１２０℃以上、好ましくは１４０℃以上である。層Ｂに好適に使用される耐熱性樹脂としては、例えばポリカーボネート樹脂、変性ポリフェニレンエーテル、ポリサルフォン、ポリエーテルスルフォン、ポリアリレートなどの耐熱性が１００℃以上で耐久性・機械的性質に優れたエンジニアリングプラスチックが挙げられる。例えば、熱変形温度が１００℃以上であり、かつ、引張り強さが５０ＭＰａ以上であるものが、好適に用いられる。
【００１７】
中でも、ポリカーボネート樹脂は、透明性、寸法安定性の観点から好ましい。このようなポリカーボネート樹脂は、粘度平均分子量が２００００〜２５０００の範囲、好ましくは２１０００〜２３０００の範囲にある。このような範囲にあるポリカーボネート樹脂はフィルムの押出し成形性に優れ、４−メチル−１−ペンテン（共）重合体を含有する表面層Ａや、必要に応じて使用する接着樹脂層との共押出しの容易さや界面安定性に優れる。その結果、高剛性かつ高温時の張力や応力がかかったプロセスでも形状安定性を保持し、適度な延伸性をもつ光学フィルムを形成することができるため、好ましい。
【００１８】
また、本発明に用いるポリカーボネート樹脂は、塩素含有量が２ｐｐｍ以下、更には１ｐｐｍ以下であることが好ましい。このような範囲にあると、モジュール中の電気配線や部材に対する悪影響が少なくなり好ましい。
【００１９】
このようなポリカーボネート樹脂としては、ビスフェノールＡなどの２価フェノールあるいは２価アルコールと、炭酸ジエステルあるいはホスゲンとから得られる従来公知のポリカーボネートが好ましく使用される。
【００２０】
好ましい２価フェノールとしては、2,2-ビス(4-ヒドロキシフェニル)プロパン[ビスフェノールＡ]の他に、1,1-ビス(4-ヒドロキシフェニル)メタン、1,1-ビス(4-ヒドロキシフェニル)エタン、2,2-ビス(4-ヒドロキシフェニル)ブタンなどのビス(ヒドロキシアリール)アルカン類、1,1-ビス(4-ヒドロキシフェニル)シクロヘキサンなどのビス(ヒドロキシアリール)シクロアルカン類、4,4'-ジヒドロキシジフェニルエーテルなどのジヒドロキシアリールエーテル類、ジヒドロキシジアリールスルフィド類などが例示されるが、これらに限定はされない。
【００２１】
好ましい２価アルコールとしては、エチレングリコール、1,3-プロパンジオール、1,4-ブタンジオール、1,6-ヘキサンジオールなどの脂肪族ジオール、1,4-シクロヘキサンジメタノール、イソソルバイドなどの脂環族ジオール、1,4-ベンゼンジメタノール、2,2-ビス(4-ヒドロキシエトキシフェニル)プロパンなどの芳香族ジオールなどが例示されるが、これらには限定されない。
【００２２】
これらの２価フェノールまたは２価アルコールは、必要に応じて２種類以上を用いてもよく、通常は、ビスフェノールＡ、またはビスフェノールＡを主成分とし、少量の他の２価フェノールを含んだものが使用される。好ましい炭酸ジエステルとしては、ジフェニルカーボネート、ジトリールカーボネート、ビス（クロロフェニル）カーボネート、ビス（ジフェニル）カーボネート、ジエチルカーボネートなどが例示されるが、これらに限定はされない。このうち、ジフェニルカーボネートが好適に使用される。
【００２３】
本発明に用いるポリカーボネート樹脂の製造方法としては、公知の各種ポリカーボネート重合方法〔例えば、実験化学講座第４版、（２８）高分子合成、２３１〜２４２頁、丸善出版（１９８８年）に記載の方法で、溶液重合法、エステル交換法または界面重合法など〕が用いられる。
【００２４】
また、ポリカーボネート樹脂は、必要に応じて、アリロキシ化合物、モノカルボキシ化合物などの末端封止剤で処理されたものであってもよい。さらに、本発明に用いるポリカーボネート樹脂には本発明の目的を損なわない範囲において、各種の添加物を加えることができる。すなわち、他の樹脂、および／または、可塑剤、酸化防止剤、紫外線吸収剤、安定剤、充填剤、顔料、染料、帯電防止剤、抗菌剤、防黴剤、難燃剤、及び分散剤等から選ばれる１種類または２種類以上の添加剤を添加することができる。
【００２５】
（中間接着層Ｃ）
本実施形態の光学フィルムにおいて、表面層Ａと、層Ｂとが、接着性樹脂を含有する中間接着層Ｃを介して積層されていることが、両者の接着強度の向上の観点から好ましい。
【００２６】
このような接着性樹脂としては、４−メチル−１−ペンテン（共）重合体と、耐熱性樹脂との両方に対して接着性を備え、かつ、透明性の高いものであれば特に限定されることはないが、例えば無水マレイン酸変性ポリオレフィン樹脂（たとえば、三井化学社製のアドマー（登録商標）、三菱化学社製のモディック（登録商標）など）、不飽和ポリオレフィンなどの低（非）結晶性軟質重合体、エチレン／アクリル酸エステル／無水マレイン酸３元共重合体（たとえば、住化シーディエフ化学製のボンダイン（登録商標）など）をはじめとするアクリル系接着剤、エチレン／酢酸ビニル系共重合体またはこれらを含む接着性樹脂を好ましく用いることができる。
【００２７】
（光学フィルム）
本実施形態の光学フィルムは、光学用途における目的との関係において十分な光透過率を有していれば足り、その透明性に特に制限はないが、例えば、波長５５０ｎｍにおける光透過率が９０％以上、好ましくは９１％以上であることが望ましい。このような光学フィルムは透明性が高く、偏光板保護フィルム等の光学フィルム用途に好適に使用できるばかりか、例えば表面層Ａの層Ｂとは反対側に他の層を積層した場合に、層Ｂの側から当該他の層の性状、光学的特性等の検査を行うことを容易にする。
【００２８】
また、光学フィルムは、１２０℃での引張弾性率が１０００MＰａ以上、好ましくは１１００ＭＰａ以上であることが、高温時の張力や応力に対する寸法安定性の観点から好ましい。
【００２９】
光学フィルムの厚さは、強度等の機械的性質、光透過率などの光学的性質を考慮して、４０μｍ〜２００μｍの範囲にあることが好ましい。
また、表面層Ａと層Ｂの厚み比はフィルムの総厚み１００に対して、好ましくはＡ：Ｂ＝５：９０〜３０：６５、さらに好ましくはＡ：Ｂ＝１５：８０〜２０：７５である。表面層Ａの厚みが大きすぎると４−メチル−１−ペンテン（共）重合体の加熱収縮の影響が大きくなり、加温時の安定性が低下する一方で、表面層Ａの厚みが小さすぎると良好な共押出しを行うことが困難になるが、表面層Ａと層Ｂとの厚み比が上述した範囲にあることで、これらのバランスに優れた積層フィルムを形成することができる。
【００３０】
このような光学フィルムの製造には、従来公知の方法が適宜使用される。例えば、４−メチル−１−ペンテン（共）重合体と、耐熱性樹脂とを溶融させて、共押出し法により作製する方法、表面層Ａおよび層Ｂを予めフィルム成形をしておき、両者を貼り合わせて作製する方法などが挙げられる。
【００３１】
共押出し法により光学フィルムを成形する場合、樹脂の溶融温度は、使用される樹脂の溶融粘度や吐出安定性および成形されるフィルムの外観状態（流れムラやフィッシュアイなど）のバランスをとりながら適宜、最適温度を調整する。また、フィルム状に成形する観点から、Ｔダイを用いた押出機にて成形することが好ましい。
【００３２】
また、表面層Ａおよび層Ｂを予めフィルム成形しておく方法としては、従来公知の方法が適宜使用される。例えば、４−メチル−１−ペンテン（共）重合体、耐熱性樹脂を、それぞれ造粒あるいは粉砕し、次いで、プレス成形、押出成形、インフレーション成形などの方法、または溶液流延法などの公知の方法でフィルム成形することが挙げられる。効率良く生産するには、溶液流延法、インフレーション成形法や押出成形法等が好ましい。
【００３３】
また、本発明の光学フィルムは、強度の向上、光学的性質の制御等の目的から、延伸されていてもよく、また延伸されていなくとも良い。延伸を行う場合は、表面層Ａおよび層Ｂを積層してから延伸してもよく、また、表面層Ａおよび層Ｂの一方または双方を予め延伸してから積層しても良い。
【００３４】
また、本発明の光学フィルムは、更に他の層との積層のため、高い表面平滑性を有することが好ましい。例えば、光学フィルムにおいて、特に表面層Ａの中心線平均粗さＲａが１０ｎｍ以下、好ましくは５ｎｍ以下であることが望ましい。表面層Ａの中心線平均粗さＲａがこの範囲にあると、他の層との積層を行う際の密着性が良好であり、また、当該他の層の表面平滑性を損なわない。
【００３５】
このような表面平滑性を有する表面層Ａを形成する方法としては、表面層Ａと層Ｂとを共押出し法により形成した後、表面層Ａおよび層Ｂからなる光学フィルムを平滑化ロールにて引き取る方法が挙げられるが、この方法には限定されない。
【００３６】
このときの４−メチル−１−ペンテン（共）重合体の溶融温度は、２５０〜３００℃であることが好ましく、また平滑化ロールはキャスティングロールを使用することが好ましい。このときのキャスティングロールの温度は、２０〜４０℃であることが好ましい。
また、中間接着層Ｃを形成する場合、この中間接着層Ｃは前述した接着性樹脂を介して表面層Ａと、層Ｂとを共押出し法によりフィルム成形することにより形成することができる。
【００３７】
また、中間接着層Ｃは、予めフィルム成形した表面層Ａおよび層Ｂを、前述した接着性樹脂を用いてドライラミネート法あるいはヒートラミネート法などにより光学フィルムを形成することによっても形成することができる。
【００３８】
また、両層の接着性を改良するために、たとえば、シラン系カップリング処理、チタン系カップリング処理、コロナ処理、プラズマ処理等を用いても良い。
【００３９】
これらの各種処理は、接着に係る各層、各表面に適宜行うことができるが、表面層Ａ又は層Ｂの表面であって、接着層Ｃと接触する面に行うことが、特に好ましい。
【００４０】
本実施形態によれば、透明性の高い４−メチル−１−ペンテン（共）重合体を表面層に用いているため、高い透明性を示し、かつ、耐熱性の向上、特に高剛性かつ高温時の張力や応力がかかったプロセスでも形状安定性を保持し、そして必要に応じて、適度な延伸性、および高い表面平滑性を有する光学フィルムを安価に提供することができる。
【００４１】
ここで、特許文献１には、４−メチル−１−ペンテン系重合体を光学フィルムである偏光板保護フィルムに使用することが開示されているが、その耐熱性、機械的強度、形状安定性等を十分高いものとするための具体的な方策は、開示されていない。
【００４２】
また、特許文献２には４−メチル−１−ペンテン層と、耐熱性樹脂層とを有する多層フィルムが開示されている。しかしながら、この多層フィルムの光学フィルムとしての使用については検討されていない。また、具体的な多層フィルムが実施例に記載されているが、支持体層として用いるポリマーアロイに、透明性の低いことが知られているポリフェニレンオキサイド樹脂とポリアミド樹脂とを主成分とするものが使用されている。したがって、本実施形態の光学フィルムは光透過性が例えば９０％以上と透明性が高いフィルムを実現することが容易で、偏光板保護フィルム等の光学フィルム用途に適するばかりか、更に他のフィルムと積層して使用する場合、当該他のフィルムの光学的性質などの性状の検査を支持層である層Ｂの側から行うことができる。しかしながら、特許文献２に記載の多層フィルムでは透明性が低いため、光学フィルムとしての使用に不適であり、特に、他のフィルムと積層して使用する場合、当該他のフィルムの光学的性質などの性状の検査が困難である。
【実施例】
【００４３】
（１）１２０℃での引張弾性率
１０ｍｍ幅の短冊の試験片を１２０℃の恒温槽内に設置した引張試験機でチャック間１００ｍｍ、引張速度２００ｍｍ／分にて引張試験を行い、引張弾性率を求めた。
【００４４】
（２）中心線平均粗さＲａ
非接触３次元微小表面形状観察システム（ビーコインスツルメント社製  ＷＹＫＯ  ＮＴ―１１００）を用いて測定した。
【００４５】
以下に比較・実施例によって本発明の効果を説明する。なお、各実施例または比較例の評価結果を表１に示した。
（実施例１）
表面層の樹脂として４−メチル−１−ペンテン樹脂（三井化学（株）製の商品名  ＴＰＸ）、中間接着層として変性ポリオレフィン（三井化学（株）製の商品名  アドマー）、そして支持体層にガラス転移温度が１５０℃のポリカーボネート（日本ＧＥプラスティクス（株）製の商品名  レキサン）を用いて、総厚み８０μｍの３層フィルムを共押出しにてスーパーミラーキャストロール上に前記表面層を密着成膜した。層構成比は表面層：中間接着層：耐熱樹脂層＝２０：５：７５であった。
【００４６】
４−メチル−１−ペンテン樹脂層表面の中心平均粗さＲａは５ｎｍ以下であった。３層フィルムの１２０℃での引張弾性率は１１２０ＭＰａであった。この積層光学フィルムの５５０ｎｍにおける光透過率は９１．５％であった。
【００４７】
この様に高温においても高い引っ張り弾性率を有するため、他のフィルムと積層した際等にもしわの発生が抑制される。
【００４８】
（比較例１）
４−メチル−１−ペンテン樹脂の厚み８０μｍの単層フィルムをスーパーミラーキャストロール上に密着成膜した。スーパーミラーキャストロールに密着したフィルム表面の中心平均粗さＲａは５ｎｍ以下であった。１２０℃での引張弾性率は５０ＭＰａであった。この積層光学フィルムの５５０ｎｍにおける光透過率は９３．３％であった。
この様に高温における引っ張り弾性率が低いため、他のフィルムと積層した際等に、しわが発生し、このしわにより光散乱、光路の擾乱等が発生するおそれがある。したがって、例えばディスプレイ用途等の光学的均一性が重要な用途への使用が困難であることから、光学フィルムとして使用は制限されたものとなる。
【００４９】
（比較例２）
実施例１において、支持体層をガラス転移温度が−１０℃のポリプロピレン（（株）プライムポリマー製）とした以外は実施例１と同様に行い、総厚み８０μｍの３層共押出しフィルムを得た。表面層の中心平均粗さＲａは５ｎｍ以下であった。１２０℃の引張弾性率は１００ＭＰａであった。この積層光学フィルムの５５０ｎｍにおける光透過率は９３．１％であった。
この様に高温における引っ張り弾性率が低いため、他のフィルムと積層した際等に、しわが発生し、このしわにより光散乱、光路の擾乱等が発生するおそれがある。したがって、例えばディスプレイ用途等の光学的均一性が重要な用途への使用が困難であることから、光学フィルムとして使用は制限されたものとなる。
【００５０】
【表１】
2010113250.tif 000002